Шихта для изготовления огнеупорного материала
CHARGE FOR PRODUCING REFRACTORY MATERIAL

Изобретение относится к производству огнеупорных материалов, используемых для изготовления плит, блоков футеровки тепловых агрегатов.
Известна шихта для изготовления огнеупорного материала, содержащая, мас. %: жидкое стекло 8,0-9,0; кремнефтористый натрий 0,6-0,8; кварцит 16,0-18,0; железная окалина 3,0-4,0; бура 0,1-0,2; динас - остальное [1].
Задачей изобретения является повышение термостойкости огнеупорного материала.
Технический результат достигается тем, что шихта для изготовления огнеупорного материала, содержащая жидкое стекло, кремнефтористый натрий, кварцит, железную окалину, динас, дополнительно включает карборунд при следующем соотношении компонентов, мас. %: жидкое стекло 9,2-9,8; кремнефтористый натрий 0,3-0,5; кварцит 20,5-22,0; железная окалина 3,0-4,0; карборунд 3,9-4,7; динас - остальное.
В таблице приведены составы шихты для изготовления огнеупорного материала.
3
Размолотые до порошкообразного состояния кремнефтористый натрий, кварцит, железную окалину, динас, карборунд дозируют в требуемых количествах и смешивают. Полученную смесь увлажняют жидким стеклом (плотность 1300 кг/м, силикатный модуль 3,2-4) и прессуют из шихты под давлением 25-30 МПа изделия требуемой конфигурации, которые обжигают при температуре 1280-1320°C.
Источники информации
1. SU 583986, C04B 28/26, 1977.